비 착색 성 중합 성 액정 화합물 은 , 네마 틱 액 정상 을 나타내 는 서모 트 로 픽 성 액정 화합물 이 어도 되 고 , 스멕틱 액 정상 을 나타내 는 서모 트 로 픽 성 액정 화합물 이 어도 된다 . 본 발명 에 있 어서 비 착색 성 중합 성 액정 화합물 은 , 배향 성 이 우수 하 고 , 보다 높 은 편광 특성 이 얻 어 진다는 관점 에서 , 바람직 하 게 는 스멕틱 액 정상 을 나타내 는 서모 트 로 픽 성 액정 화합물 이 며 , 보다 바람직 하 게 는 고차 스멕틱 액 정상 을 나타내 는 서모 트 로 픽 성 액정 화합물 이 다 . 그 중 에서 도 , 스멕틱 B 상 , 스멕틱 D 상 , 스멕틱 E 상 , 스멕틱 F 상 , 스멕틱 G 상 , 스멕틱 H 상 , 스멕틱 I 상 , 스멕틱 J 상 , 스멕틱 K 상 또는 스멕틱 L 상 을 나타내 는 서모 트 로 픽 성 액정 화합물 이 보다 바람직 하 고 , 스멕틱 B 상 , 스멕틱 F 상 , 스멕틱 H 상 또는 스멕틱 I 상 을 나타내 는 서모 트 로 픽 성 액정 화합물 이 더욱 바람직 하 다 . 비 착색 성 중합 성 액정 화합물 이 형성 하 는 액 정상 이 이 들 고차 스멕틱 액 정상 이 면 , 편광 성능 이 보다 높 은 편광자 를 제조 할 수 있 다 . 또 , 이 와 같이 편광 성능 이 높 은 편광자 는 , X 선 회절 측정 에 있 어서 브래그 피크 가 얻 어 지 는 것 이 바람직 하 고 , 이 와 같 은 편광자 는 , 헥사 틱 상 이나 크리스 탈상 과 같 은 고차 구조 유래 의 브래그 피크 가 얻 어 지 는 것 이 다 . 당해 브래그 피크 는 분자 배향 의 주기 구조 에서 유래 하 는 피크 이 며 , 그 주기 간격 이 3 ∼ 6 Å 인 막 을 얻 을 수 있 다 . 보다 더 높 은 편광 특성 이 얻 어 진다는 관점 에서 , 본 발명 의 일 실시 양태 에 관련 된 편광자 에 있 어서 는 , 비 착색 성 중합 성 액정 화합물 의 중합체 가 스멕틱 액 정상 , 특히 고차 스멕틱 액 정상 을 나타내 는 것 이 바람직 하 다 .